少なくとも水と水溶性樹脂と着色材、界面活性剤を含む組成物を収容する容器であって、その容器を容器本体とその容器本体に対して開閉可能に配置されたキャップとから構成し、そのキャップと容器本体との接触部分に突部を形成すると共に、そのキャップはポリプロピレンと、キャップに使用される樹脂の総重量比に対して少なくとも20~40のポリエチレンとを含有してなる容器。前記ポリプロピレンをコポリマとした請求項1に記載の容器。前記ポリプロピレンをランダムコポリマとした請求項1~2に記載の容器。前記ポリプロピレンが再生樹脂であり、且つMFRメルトフローレートが10~40g/10分であると共に、前記ポリエチレンが再生樹脂であり且つMFRメルトフローレートが0.1~30g/10分であることを特徴とする請求項1に記載の容器。前記ポリエチレンのデュロメータ硬さが30~60であることを特徴とする請求項1と4に記載の容器。しかし、ポリエチレン樹脂材は、一般的に軟性に優れ、低温衝撃性、且つ、耐薬品性に優れているものの、長期間、絵の具などの界面活性材を含む溶剤と接触する事で応力破断を起こしやすい性質を有している。特に、張力による破断が顕著であり、絵具に含有される活性材によっても前記の破断がより一層促進される。よって、ポリエチレン樹脂単体で、絵具のキャップを構成した場合には、キャップの密閉時に発生する応力張力によってキャップ自身が破断を起こし、密閉が不完全なものとなってしまうばかりでなく、ややもすると、キャップとしての機能を果たさなくなる危険性がある。しかしながら、ポリエチレン樹脂で構成されたキャップは、前述もしたように軟性に優れているため、容器本体との密閉部において変形し、その密閉状態をより向上させると言った利点を有している。そこで、上述したように、ポリプロピレン樹脂からなるキャップの密閉部にポリエチレン樹脂を2色成形によって一体成形する絵の具のキャップが考えられた。しかし、2色成形による絵の具のキャップは、金型を2種類作成しなければならず、また、射出成型装置も複雑で高価のものを使用しなければならず、結果的に、製品としての価格を向上させるものとなってしまっている。そこで、本発明は、ポリエチレン樹脂の軟性を維持させると共に、破断を極力防止し、また、安価に成形できる絵具のキャップを提供することを目的とする。一方、樹脂材料のリサイクル推進と樹脂材料費を安価にして成形部品のコストダウンを行うため絵具のキャップを再生材で成形することも行われている。しかしながら再生される樹脂材料の履歴により、再生後の樹脂材料の物性が変化し成形品の特性がばらつくと云う問題があった。本発明は、少なくとも水と水溶性樹脂と着色材、界面活性剤を含む組成物を収容する容器であって、その容器を容器本体とその容器本体に対して開閉可能に配置されたキャップとから構成し、そのキャップと容器本体との接触部分に突部を形成すると共に、そのキャップはポリプロピレンと、キャップに使用される樹脂の総重量比に対して少なくとも20~40のポリエチレンとを含有してなることを要旨とする。本発明は、少なくとも水と水溶性樹脂と着色材、界面活性剤を含む組成物を収容する容器であって、その容器を容器本体とその容器本体に対して開閉可能に配置されたキャップとから構成し、そのキャップと容器本体との接触部分に突部を形成すると共に、そのキャップはポリプロピレンと、キャップに使用される樹脂の総重量比に対して少なくとも20~40のポリエチレンとを含有してなるので、経時的に安定した密閉度の高い絵の具のキャップを安価に提供することができる。作用について説明する。絵の具のキャップに含有されたポリエチレン樹脂は、柔軟性に優れているため長期に渡って耐薬品性、密閉性が維持され、絵の具などの溶剤の劣化、蒸気透過減量を防止できる。また、絵の具のキャップに含有されたポリプロピレン樹脂は、引っ張り強さ、機械的特性、蒸気透過性、耐薬品性などに優れ、且つ、長期間、界面活性材を有する溶剤に接触し、応力が掛けられても破断が防止される。また、ポリエチレン樹脂とポリプロピレン樹脂を併用して使用することで、単独樹脂で使用する場合と同様に、耐薬品性に優れ、蒸気透過減量も防止できると共に、ポリエチレン樹脂の特性である柔軟性に富、密閉性が向上されると共に、ポリプロピレン樹脂の特性である界面活性材に接触して応力破断を引き起こす事も防止できる等、双方の樹脂の特性を兼ね備えた絵の具用キャップを提供できる。絵の具が収容される容器本体1の上部に位置する容器口部には、キャップ2が螺合によって着脱自在に取り付けられているが、凹凸嵌合などによる圧入によって着脱自在に取り付けても良い。前記容器本体1は、ポリエチレンやポリプロピレンなどの樹脂、或いは、アルミニュームやステンレスなどの金属から構成されているが、複数の樹脂、或いは、複数の金属の積層体であっても良く、または、樹脂と金属の積層体であっても良い。また、前記絵の具には、顔料着色材や体質顔料、水、水溶性樹脂、安定剤、界面活性材が含まれるが、これに限定されることはない。前記キャップ2は、底部3を有する筒状体をなしているが、その底部3の内面には前記容器本体1の開口部の前端面と当接し、若干変形する円周状の突部4と、開口部の内面に当接する筒状部5が形成されている。また、成形樹脂材料の再利用を促進するために、再生材を用いることが出来るが、再生する樹脂材料の熱や加工履歴により出来上がった材料の物性がばらつくことが知られている。特にMFRメルトフローレートはばらつきが大きくなり易い。再生ポリプロピレン樹脂のMFRは10~40g/10分が好ましい。10g/10分より小さいと樹脂の流れが悪くヒケやショートの成形不良となりやすく、40g/10分より大きいと樹脂の分子鎖の切断による分子量低下が起こり、成形部品の強度が著しく低下する場合がある。また、成形部品の残留応力により長時間使用することにより割れが発生するなどの不具合が発生する。一方、ポリプロピレン樹脂に混合する再生ポリエチレン樹脂は、MFRメルトフローレートが0.1~30g/10分が好ましい。0.1g/10分より小さいとヒケやショートなどの成形不良が発生し易くなり、30g/10分より大きいと強度低下を招く恐れがある。さらにポリエチレン樹脂のデュロメータ硬さは、30~60であることが好ましい。デュロメータ硬さが30より小さいと突起の容器本体の食い込みが弱くなり気密性を維持するのが難しくなり、60より大きいと突起の柔軟性が少なくなり長期の使用により塑性変形をおこし、気密性が維持できなくなる恐れがあるからである。このポリエチレン樹脂は、キャップに形成した突部の柔軟性に寄与し、容器本体との密閉機能を維持するものである。よって、再生ポリエチレン樹脂を使用する場合は、材料の物性がバラつくことが予測されるので、MFRとデュロメータ硬さが管理された材料を用いることが必要である。以下実施例をもとに説明する。尚、単にポリエチレン、ポリプロピレンと称する記載は、再生される前の材料であり、再生ポリエチレン、再生ポリプロピレンと称する記載は、再生することによって得られた材料である。実施例および比較例のキャップ2は、いずれも射出成形により作製した。実施例1ポリエチレン;20ポリプロピレンコポリマランダムコポリマ;80。そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。実施例2ポリエチレン;30ポリプロピレンコポリマランダムコポリマ;70そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。実施例3ポリエチレン;40ポリプロピレンコポリマランダムコポリマ;60そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。実施例4ポリエチレン;20ポリプロピレンコポリマブロックコポリマ;80そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。実施例5ポリエチレン;25ポリプロピレンコポリマブロックコポリマ;75そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。また、透過減量並び容器口部の絵の具の乾燥固化の発生も無かった。実施例6ポリエチレン;35ポリプロピレンコポリマブロックコポリマ;65そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。実施例7ポリエチレン;40ポリプロピレンコポリマブロックコポリマ;60そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。実施例8ポリエチレン;35ポリプロピレンホモポリマ;65そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかったが、極僅かながらではあるが容器口部の絵の具の乾燥固化が発生した。しかし、実用上使用上、支障をきたすものではなかった。実施例9再生ポリエチレン;20、MFR:4g/10分ASTMD1238、硬さ55DASTMD785ポリプロピレン;80、MFR:14g/10分ASTMD1238そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。MFRとデュロメータ硬さを適切にしたことにより再生材を用いても品質低下を防止現状維持することが出来た。さらに再生材を用いたので、再生する前の材料を用いた場合よりコスト低減が出来た。実施例10ポリエチレン;20、MFR:0.6g/10分ASTMD1238、硬さ54DASTMD785再生ポリプロピレン;80、MFR:14g/10分ASTMD1238そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。MFRとデュロメータ硬さを適切にしたことにより再生材を用いても品質低下を防止現状維持することが出来た。さらに再生材を用いたので、再生する前の材料を用いた場合よりコスト低減が出来た。そして再生材比率が80であることから容器本体も再生材を用いることにより、エコマーク認定基準を満足することが出来た。実施例11再生ポリエチレン;20、MFR:30g/10分ASTMD1238、硬さ51DASTMD785再生ポリプロピレン;80、MFR:14g/10分ASTMD1238そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。MFRとデュロメータ硬さを適切にしたことにより再生材を用いても品質低下を防止現状維持することが出来た。さらに再生材を用いたので、再生する前の材料を用いた場合よりコスト低減が出来た。そして再生材比率が100であることから容器本体も再生材を用いることにより、エコマーク認定基準を満足することが出来た。実施例12ポリエチレン;20、MFR:22g/10分ASTMD1238、硬さ46DASTMD785ポリプロピレン;80、MFR:14g/10分ASTMD1238そのキャップを、絵の具を収容した容器本体に取り付け、耐熱試験を行った。キャップの容器本体に対する締め付け力は、20Nである。210日後、目視評価を行ったところ、絵の具の漏れやキャップの割れなどは確認されなかった。MFRとデュロメータ硬さを適切にしたことにより品質を更に向上することが出来た。実施例13再生ポリエチレン;20、MFR:5g/10分ASTMD1238、硬さ57DASTMD785ポリプロピレン;80、MFR:14g/10分ASTMD1238そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。MFRとデュロメータ硬さを適切にしたことにより再生材を用いても品質低下を防止現状維持することが出来た。さらに再生材を用いたので、再生する前の材料を用いた場合よりコスト低減が出来た。実施例14ポリエチレン;30、MFR:4g/10分ASTMD1238、硬さ55DASTMD785再生ポリプロピレン;70、MFR:23g/10分ASTMD1238そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。MFRとデュロメータ硬さを適切にしたことにより再生材を用いても品質低下を防止現状維持することが出来た。さらに再生材を用いたので、再生する前の材料を用いた場合よりコスト低減が出来た。そして再生材比率が70であることから容器本体も再生材を用いることにより、エコマーク認定基準を満足することが出来た。実施例15再生ポリエチレン;40、MFR:4g/10分ASTMD1238、硬さ55DASTMD785再生ポリプロピレン;60、MFR:35g/10分ASTMD1238そのキャップを、絵の具を収容した容器本体に取り付け、耐熱試験を行った。キャップの容器本体に対する締め付け力は、20Nである。180日後、目視評価を行ったところ、絵の具の漏れやキャップの割れなどは確認されなかった。MFRとデュロメータ硬さを適切にしたことにより再生材を用いても品質低下を防止現状維持することが出来た。さらに再生材を用いたので、再生する前の材料を用いた場合よりコスト低減が出来た。そして再生材比率が100であることから容器本体も再生材を用いることにより、エコマーク認定基準を満足することが出来た。実施例16ポリエチレンメタロセン系プラストマー;20、MFR:3.5g/10分ASTMD1238、硬さ30DASTMD785ポリプロピレン;80、MFR:35g/10分ASTMD1238そのキャップを、絵の具を収容した容器本体に取り付け、耐熱試験を行った。キャップの容器本体に対する締め付け力は、20Nである。210日後、目視評価を行ったところ、絵の具の漏れやキャップの割れなどは確認されなかった。MFRとデュロメータ硬さを適切にしたことにより品質を更に向上することが出来た。比較例1ポリエチレン;100そのキャップを、絵の具を収容した容器本体に取り付け、耐熱試験を行った。キャップの容器本体に対する締め付け力は、20Nである。5日後、目視評価を行ったところ、絵の具の漏れ、並びに、キャップの割れが確認された。比較例2ポリプロピレンホモポリマ;100そのキャップを、絵の具を収容した容器本体に取り付け、耐熱試験を行った。キャップの容器本体に対する締め付け力は、20Nである。30日後、目視評価を行ったところ、絵の具の漏れ、並びに、キャップの割れが確認されなかったが、透過減量並び容器口部の絵の具の乾燥固化が発生した。比較例3ポリエチレン;60ポリプロピレンホモポリマ;40そのキャップを、絵の具を収容した容器本体に取り付け、耐熱試験を行った。キャップの容器本体に対する締め付け力は、20Nである。10日後、目視評価を行ったところ、絵の具の漏れ、並びに、キャップの割れが確認された。比較例4ポリエチレン;15ポリプロピレンコポリマブロックコポリマ;85そのキャップを、絵の具を収容した容器本体に取り付け、耐熱試験を行った。キャップの容器本体に対する締め付け力は、20Nである。30日後、目視評価を行ったところ、絵の具の漏れ、並びに、キャップの割れが確認されなかったが、透過減量並び容器口部の絵の具の乾燥固化が発生した。比較例5ポリエチレン;10ポリプロピレンコポリマブロックコポリマ;90そのキャップを、絵の具を収容した容器本体に取り付け、耐熱試験を行った。キャップの容器本体に対する締め付け力は、20Nである。30日後、目視評価を行ったところ、絵の具の漏れ、並びに、キャップの割れが確認されなかったが、透過減量並び容器口部の絵の具の乾燥固化が発生した。比較例6ポリエチレン;45ポリプロピレンコポリマブロックコポリマ;55そのキャップを、絵の具を収容した容器本体に取り付け、耐熱試験を行った。キャップの容器本体に対する締め付け力は、20Nである。180日後、目視評価を行ったところ、絵の具の漏れ、並びに、キャップの割れが確認された。比較例7ポリエチレン;50ポリプロピレンコポリマブロックコポリマ;50そのキャップを、絵の具を収容した容器本体に取り付け、耐熱試験を行った。キャップの容器本体に対する締め付け力は、20Nである。90日後、目視評価を行ったところ、絵の具の漏れ、並びに、キャップの割れが確認された。比較例8再生ポリプロピレン;100、MFR:35g/10分ASTMD1238そのキャップを、絵の具を収容した容器本体に取り付け、耐熱試験を行った。キャップの容器本体に対する締め付け力は、20Nである。30日後、目視評価を行ったところ、絵の具の漏れ、並びに、キャップの割れが確認された。比較例9ポリエチレン;15、MFR:4g/10分ASTMD1238、硬さ35DASTMD785再生ポリプロピレン;85、MFR:5g/10分ASTMD1238そのキャップを、絵の具を収容した容器本体に取り付け、耐熱試験を行った。キャップの容器本体に対する締め付け力は、20Nである。30日後、目視評価を行ったところ、絵の具の漏れ、並びに、キャップの割れが確認されなかったが、透過減量並び容器口部の絵の具の乾燥固化が発生した。比較例10再生ポリエチレン;45、MFR:4g/10分ASTMD1238、硬さ65DASTMD785再生ポリプロピレン;55、MFR:45g/10分ASTMD1238そのキャップを、絵の具を収容した容器本体に取り付け、耐熱試験を行った。キャップの容器本体に対する締め付け力は、20Nである。10日後、目視評価を行ったところ、絵の具の漏れ、並びに、キャップの割れが確認された。